ПЛЕНОЧНОЕ ПОКРЫТИЕ НА ОСНОВЕ ХИТОЗАНА И СПОСОБ ЕГО ПОЛУЧЕНИЯ

1. Пленочное покрытие на основе хитозана, включающее хитозан в виде соли органической кислоты, отличающееся тем, что величина относительного удлинения при разрыве пленочного покрытия составляет не менее 40%, а в качестве органической кислоты используют водный раствор 4-6%-ной лимонной или 2-8%-ной молочной кислоты, при соотношении компонентов, мас.%:
хитозан - 40-80,
органическая кислота - 2-8,
вода - остальное.
2. Пленочное покрытие на основе хитозана по п.1, отличающееся тем, что оно включает витамин В1 в количестве не более 0,5 мас.%.
3. Способ получения пленочного покрытия на основе хитозана, включающий в себя растворение хитозана в органической кислоте с получением формовочного раствора, нанесение полученного формовочного раствора на подложку с последующим выдерживанием раствора на подложке до достижения пленочной структуры, отличающийся тем, что в качестве органической кислоты используют 4-6%-ную лимонную кислоту или 2-8%-ную молочную кислоту, при соотношении компонентов хитозан: органическая кислота 1:2-1:4, мас.%.
4. Способ получения пленочного покрытия на основе хитозана по п.3, отличающийся тем, что дополнительно в формовочный раствор вводят витамин В1 в количестве не более 0,5 мас.%.
5. Способ получения пленочного покрытия на основе хитозана по п.3, отличающийся тем, что при приготовлении формовочного раствора используют хитозан с молекулярной массой 80-500 кДа.
2
6. Способ получения пленочного покрытия на основе хитозана по п.3, отличающийся тем, что для получения пленки толщиной 50-250 мкм формовочный раствор наносят на подложку в объеме 0,2-0,25 мл/см подложки.